FR 2633855 A1 19900112 FR 8809277 A 19880706 PROCEDE DE FABRICATION D'UNE PIECE COMPOSITE ET CONTACT ELECTRIPUE A PASTILLE DE CONTACT FABRIQUE SELON CE PROCEDE. L'invention est relative à un procédé de fabrication d'une pièce composite constituée d'une pastille en matériau obtenu par agglomération de poudre principalement métallique, rendue solidaire mécaniquement et électriquement d'un support. Le choix des matériaux et de la surface d'un contact électrique, notamment d'un contact d'appareil de coupure dépend de nombreux facteurs, en particulier de la résistivité du matériau de contact, de la résistance mécanique et de la résistance à l'action de l'arc. Une pièce de contact du genre mentionné, constituée par un support et une pastille de contact permet de tenir compte de ces impératifs. La pastille, par exemple en alliage d'argent ou de cuivre, est généralement fabriquée séparément, par exemple par frittage, et fixée ou rapportée sur le support en cuivre, après avoir été décarburée, lorsqu'elle comporte du graphite. La présente invention a pour but de simplifier ce procédé de fabrication tout en améliorant la qualité des pièces de contact fabriquées. Le procédé de fabrication selon l'invention est caractérisé en ce que le support est préformé pour faire apparaître à l'emplacement voulu, pour la pastille une cavité, laquelle cavité forme avec une autre cavité ménagée dans l'électrode d'une machine à souder par résistance, une enceinte fermée pratiquement étanche dans laquelle est disposée un bloc de poudre précomprimée, agglomérée ou frittée, et que cette poudre est fortement comprimée par déformation du support et réduction subséquente de la cavité pendant que l'on applique un courant électrique d'intensité adéquate afin de chauffer le matériau à la température voulue pour réaliser la conformation et/ou le frittage. L'opération de fixation provoque simultanément la conformation ou la confirmation de la forme de la pastille par le même outil en obtenant ainsi un gain notable de temps et une amélioration de la fixation. La forme de la cavité créée dans le support, est conjuguée de celle du bloc fritté qui y est introduit. Le support avec le bloc fritté est mis en place sur une machine à souder réalisant la fixation du bloc sur le support. La configuration de 1' électrode de la machine à souder appliquée sur le bloc, détermine la forme de la pastille de contact en saillie du support au cours de l'opération de fixation. La saillie de la pastille frittée peut résulter d' une déformation du support, notamment du refoulement du bossage conjugué de la cavité. Cette déformation du support est réalisée au cours de l'opération de fixation, en utilisant une électrode appropriée pouvant simplement refouler le bossage, ou même créer un repoussement vers l'intérieur du coté opposé à la pastille.L'opération est réalisée sous pression, appliquée par les électrodes de la machine souder, cette pression étant avantageusement comprise entre 5 et 20 Kg/mm2 (1 Kg/mm2 = 98,1 bars), pour des pastilles à base d'argent. Après application de la pression, on fait passer un courant électrique par les électrodes et l'ensemble support, bloc à fritté 12 pour réaliser un échauffement provoquant l'opération de fixation. La température peut être comprise entre 700 et 9000 maintenue pendant une durée d'une ou de plusieurs secondes, suffisantes à 1 'opération. Le matériau peut être un métal pur mais est généralement un pseudo-alliage à base d'argent, notamment argent graphite, argent oxyde métallique, argent tungstène ou argent nickel. Pour certaines applications particulières, ce matériau peut être à base de cuivre, notamment cuivre tungstène ou cuivre tellure. Le support est généralement du cuivre ou un alliage de cuivre, mais l'invention est applicable à d'autres matériaux. Le procédé peut être facilement automatisé et certaines opérations peuvent être réalisées simultanément, notamment l'estampage du support et la formation de la cavité. L'invention est également relative à un contact électrique réalisé par le procédé susmentionné, un tel contact électrique étant notamment utilisable dans l'appareillage électrique, notamment des disjoncteurs basse tension. D'autres avantages et caractéristiques ressortiront plus clairement de la description qui va suivre, d'un mode de mise en oeuvre de l'invention donné à titre d'exemple non limitatif et représenté aux dessins annexés dans lesquels - la figure 1 est une vue schématique en perspective du support de contact selon l'invention ; - la figure 2 illustre la phase de poinçonnage du support selon la figure 1 pour former la cavité de réception du bloc fritté - les figures 3 et 4 illustrent les phases d'introduction du bloc fritté dans la cavité - la figure 5 montre en perspective la machine à fixer et à déformer le support; - la figure 6 est une vue à échelle agrandie montrant le support et le bloc en cours de fixation - la figure 7 est une vue en perspective de la pièce de contact à l'état terminé. - la figure 8 est une coupe longitudinale de la pièce selon la figure 7. Sur les figures, une pièce de contact 10, par exemple un contact d'un appareil de coupure de courant basse tension, est découpée dans une bande de cuivre ou en tout autre matériau conducteur de l'électricité, suivant un contour prédéterminé, par exemple parallélépipèdique-rectangle. Dans l'exemple illustré par les figures, l'épaisseur de la plaque de cuivre est voisine de 2mm, et la largeur voisine de 12mm, mais il est clair que l'invention est applicable à des contacts de dimensions différentes adaptées aux caractéristiques des appareils comprenant ce contact.La pièce de contact 10 est introduite entre un poinçon 12 et une matrice 14 d'une presse, susceptible de déformer la pièce 10 pour créer à l'emplacement prévu pour la pastille de contact, notamment sur la grande face latérale supérieure 16 de la pièce, une cavité 18 et sur la face opposée 20, un bossage 22. Dans l'exemple présenté, le poinçon 12 présente un téton 24 de forme conjuguée à celle de la cavité 18, ce téton 24 refoulant le matériau pour faire apparaître sur la face opposée le bossage 22. Le téton est par exemple de forme cylindrique, tandis que la matrice 14 est évidée en son centre 26 pour autoriser la formation du bossage 22. Il est clair que cette opération de préformation peut être réalisée sur la même machine que celle. assurant le découpage ou l'estampage de la pièce de contact 10. L'opération suivante consiste à introduire un bloc fritté 28 dans la cavité 18 de la manière représentée aux figures 3 et 4. Le bloc 28 est réalisé de la manière usuelle par frittage d'une poudre par exemple d'argent graphite, d'argent nickel, d'argent tungstène ou d'argent oxyde métallique sur une machine séparée. Le bloc 28 peut avoir la forme finale de la pastille de contact ou approximativement cette forme ou inversement subir une déformation lors de l'opération de fixation. Le bloc 28 peut ou ne peut pas être décarburé. Dans l'exemple illustré, la cavité 18 est entièrement remplie par le bloc fritté et ce dernier forme une saillie ou protubérance. Le bloc peut également affleurer la face supérieure 16 de la pièce 10 ou même être en léger retrait lorsque la cavité 18 n'est pas entièrement remplie. Cette pièce 10 avec la cavité 1 8 remplie par le bloc 28 est ensuite placée sur une machine à souder dont seules les deux électrodes supérieure 42 et inférieure 44 sont représentées.La machine a souder est d'un type relativement courant susceptible d'appliquer une pression sur les pièces traitées tout en appliquant un courant électrique assurant l'échauffement des pièces. L'électrode supérieure 42 présente une empreinte 45 de forme conjuguée à celle voulue pour la pastille 46 obtenue par conformation du bloc 28, tandis que l'électrode inférieure 48 présente par exemple un téton 50 en faible saillie, susceptible d'assurer le refoulement du bossage 22. On voit sur la figure 5, qui représente la pièce 10 après fixation, que le téton 50 provoque non seulement le refoulement du bossage 22, mais un enfoncement 52 favorisant la compression du bloc 28 et la venue en saillie pour former la pastille 46 de la pièce 10.Dans une des applications de l'invention, prise uniquement à titre d'illustration concrète, les électrodes 42,44 sont en tungstène et la pression est comprise entre 5 et 20 Kg/mm2 (1 Kg/mm2 = 98,1 bars) selon les caractéristiques de la pièce de contact 10. L'intensité du courant doit provoquer un échauffement compris entre 700 et 9000, cette intensité étant par exemple voisine de 18 kiloampères dans le cas d'une pièce de contact ayant une épaisseur voisine de 2mm, telle que décrite ci-dessus.La durée de passage du courant, qui correspond à l'opération, est de l'ordre de la seconde, et en tous les cas extrèmement rapide. Lorsque le volume du bloc fritté introduit dans la cavité 18 est suffisant pour créer une protubérance, il n'est pas indispensable de refouler le bossage 22, et l'électrode inférieure 44 est dans ce cas dépourvue de téton 50. Cette opération de refoulement est néanmoins indispensable lorsque la cavité n'est que partiellement ou entièrement remplie par le bloc fritté. La qualité de la fixation mécanique et électrique de la pastille 46 sur la pièce ou support 10 est excellente. A titre d'exemple, on peut préciser que la pastille 46 est en saillie d'une hauteur voisine de un millimètre tout en pénètrant dans le support 10 sur une hauteur quasi-équivalente. La largeur du support 10 est de plusieurs millimètres, par exemple de 7 millimètres, d'autres valeurs étant bien entendu admises. Le procédé préférentiel selon l'invention fait usage du refoulement du bossage 22 pour assurer une compression et une venue en saillie suffisante de la pastille 46, mais l'invention n'est pas limitée à ce procédé particulier. Les presses et machines à souder sont des machines standards bien connues des spécialistes, et les différentes opérations ne nécessitent aucune précaution particulière. La pièce de contact 10 peut être un contact fixe ou un contact mobile d'un appareil de coupure basse tension, notamment d'un disjoncteur, mais le procédé est applicable à tout autre type de contact électrique, notamment d'un contacteur ou interrupteur. REVENDICATIONS 1. Procédé de fabrication d'une pièce composite constituée d'une pastille (46) en matériau obtenu par agglomération de poudre principalement métallique, rendue solidaire mécaniquement et électriquement d'un support (10), caractérisé en ce que le support (10) est préformé pour faire apparaître à l'emplacement voulu pour la pastille (46} une cavité (18), laquelle cavité forme avec une autre cavité (45) ménagée dans l'électrode (42) d'une machine à souder par résistance, une enceinte fermée pratiquement étanche dans laquelle est disposée un bloc de poudre préalablement précomprimée, agglomérée ou frittée, et que cette poudre est fortement comprimée par déformation du support (10) et réduction subséquente de la cavité (18) pendant que l'on applique un courant électrique d'intensité adéquate afin de chauffer le matériau à la température voulue pour réaliser la conformation et/ou le frittage. 2. Procédé selon la revendication 1, caractérisé en ce que le support (10) 3. Procédé selon la revendication 2, caractérisé en ce que la face de l'électrode (48) appliquée sur le support (10) présente un téton (50) en saillie pour repousser le bossage (22) à l'intérieur du support avec formation d'un faible creux (52). 4. Procédé selon la revendication 1,2, ou 3, caractérisé en ce que le bloc fritté est un alliage à base d'argent. 5. Procédé selon la revendication 1,2, ou 3, caractérisé encre que ledit bloc fritté est un alliage à base de cuivre. 6. Procédé selon la revendication 4, caractérisé en ce que ledit bloc fritté est un alliage argent graphite n'ayant pas été décarburé avant sa fixation audit support. 7. Procédé selon l'une quelconque des revendications précédentes, caractérisé en ce que la pression appliquée est comprise entre 5 et 20 Kg/mm2 (1 Kg/mm2 = 98,1 bars) et la température entre 700 et 9000. 8. Pièce de contact électrique réalisée par le procédé selon l'une quelconque des revendications précédentes pour un appareil de coupure de courant basse tension.